Patent EP-2346917-A2 (EP)
Inventor: ATHEY PHILLIP
IPC: C08G18/16
Filed: 2009-11-09
Abstract: La présente invention concerne un système de catalyseur de trimérisation d'isocyanate, une préparation de précurseur, un processus de trimérisation d'isocyanates, des mousses rigides fabriquées à partir de ce système et un processus de fabrication de ces mousses. Ce système de catalyseur de trimérisation comprend : (a) un cation de phosphonium et, (b) un anion induisant un trimère isocyanate, ce système de catalyseur de trimérisation possédant une température d'activation de trimérisation inférieure ou égale à 73 °C. La préparation de précurseur comprend (1) au moins 25 % en poids de polyol, basé sur le poids de la préparation de précurseur; (2) moins de 15 % en poids d'un système de catalyseur de trimérisation, basé sur le poids de la préparation de précurseur, comprenant : (a) un cation de phosphonium et, (c) un anion induisant un trimère isocyanate; ce système de catalyseur de trimérisation possédant une température d'activation de trimérisation dans la plage inférieure ou égale à 73 °C; et (3) optionnellement un ou plusieurs surfactants, un ou plusieurs agents ignifuges, de l'eau, un ou plusieurs antioxydants, un ou plusieurs agents de soufflage auxiliaires, un ou plusieurs catalyseurs d'uréthane, un ou plusieurs catalyseurs de trimérisation auxiliaires ou une combinaison de ceux-ci. Le processus de trimérisation d'isocyanate comprend les étapes suivantes : (1) fourniture d'un ou de plusieurs monomères sélectionnés dans le groupe constitué par isocyanate, diisocyanate, triisocyanate, isocyanate oligomère, un sel d'un de ces composés quelconque et un mélange de n'importe lesquels de ces composés; (2) fourniture d'un système de catalyseur de trimérisation comprenant: (a) un cation de phosphonium et, (b) un anion induisant un trimère isocyanate, ce système de catalyseur de trimérisation possédant une température d'activation de trimérisation inférieure ou égale à 73 °C; (3) trimérisation de ce ou de ces monomères en présence de ce catalyseur de trimérisation; (4) formant ainsi un trimère d'isocyanurate. Le processus de fabrication de mousse PIR comprend les étapes suivantes: (1) fourniture d'un ou de plusieurs monomères sélectionnés dans le groupe constitué par isocyanate, diisocyanate, triisocyanate, isocyanate oligomère, un sel d'un de ces composés quelconque et un mélange de n'importe lesquels de ces composés; (2) fourniture d'un polyol; (3) fourniture d'un système de catalyseur de trimérisation comprenant; (a) un cation de phosphonium et, (c) un anion induisant un trimère isocyanate; ce système de catalyseur de trimérisation possédant une température d'activation de trimérisation dans la plage inférieure ou égale à 73 °C; et (4) optionnellement un ou plusieurs surfactants, un ou plusieurs agents ignifuges, de l'eau, un ou plusieurs antioxydants, un ou plusieurs agents de soufflage auxiliaires, un ou plusieurs catalyseurs d'uréthane, un ou plusieurs catalyseurs de trimérisation auxiliaires ou une combinaison de ceux-ci; (5) mise en contact du ou des monomères et du polyol, et optionnellement du ou des surfactants, et optionnellement du ou des agents ignifuges, et optionnellement de l'eau, et optionnellement du ou des antioxydants, et optionnellement du ou des agents de soufflage en présence du système de catalyseur de trimérisation et optionnellement du ou des catalyseurs d'uréthane et optionnellement du ou des catalyseurs de trimérisation auxiliaires; (6) formant ainsi cette mousse rigide polyisocyanurate/polyuréthane. La mousse PIR comprend le produit de réaction d'un ou de plusieurs monomères sélectionnés dans le groupe constitué par isocyanate, diisocyanate, triisocyanate, isocyanate oligomère, un sel d'un de ces composés quelconque et un mélange de n'importe lesquels de ces composés; avec un polyol en présence d'un système de catalyseur de trimérisation comprenant: un cation de phosphonium et un anion induisant un trimère isocyanate, et optionnellement un ou plusieurs surfactants, optionnellement un ou plusieurs agents ignifuges, et optionnellement de l'eau, et optionnellement un ou plusieurs antioxydants, et optionnellement un ou plusieurs agents de soufflage, optionnellement un ou plusieurs catalyseurs de trimérisation auxiliaires ou optionnellement une combinaison de ceux-ci, ce système de catalyseur de trimérisation possédant une température d'activation de trimérisation inférieure ou égale à 73 °C; ces mousses PIR possédant un rapport trimère polyisocyanurate (Abs1410/Abs1595) d'au moins 5 à une épaisseur de 12mm à partir de la surface montante de la mousse rigide, mesurée par spectroscopie ATR-FTIR.